(57)【要約】【課題】硬化性に優れ、高温・高湿度下での接着強度とハンダ耐熱性に優れた、フレキシブルプリント配線板に好ましく用いることができる接着剤を提供すること。【解決手段】アミン価が５〜５０（ｍｇＫＯＨ／ｇ）のポリアミド樹脂とエポキシ化合物とを含有する接着剤であって、前記ポリアミド樹脂が、その構成成分として、アミノ基間のアルキレン鎖の炭素数が１０〜１２の長鎖アルキレンジアミン（ａ）、アミノ基とカルボキシル基との間のアルキレン鎖の炭素数が９〜１１のアミノカルボン酸（ｂ）もしくは該アミノカルボン酸の分子内環状アミド化合物（ｃ）、及び、カルボキシル基間のアルキレン鎖の炭素数が８〜１０の長鎖アルキレンジカルボン酸（ｄ）からなる群より選ばれる少なくとも１種の長鎖アルキレン成分を含んでなることを特徴とする接着剤。【選択図】なし【特許請求の範囲】
【請求項１】
アミン価が５〜５０（mgＫＯＨ／g）のポリアミド樹脂とエポキシ化合物とを含有する接着剤であって、前記ポリアミド樹脂が、その構成成分として、
アミノ基間のアルキレン鎖の炭素数が１０〜１２の長鎖アルキレンジアミン（ａ）、
アミノ基とカルボキシル基との間のアルキレン鎖の炭素数が９〜１１のアミノカルボン酸（ｂ）
もしくは該アミノカルボン酸の分子内環状アミド化合物（ｃ）、
及び、カルボキシル基間のアルキレン鎖の炭素数が８〜１０の長鎖アルキレンジカルボン酸(ｄ)
からなる群より選ばれる少なくとも１種の長鎖アルキレン成分を含んでなることを特徴とする接着剤。
【請求項２】
ポリアミド樹脂とエポキシ化合物との割合が、ポリアミド樹脂／エポキシ化合物＝６０〜９７／４０〜３（重量比）であることを特徴とする請求項１に記載の接着剤。
【請求項３】
プラスチックフィルム１、請求項１または２に記載の接着剤から形成される硬化性接着剤層（Ｉ）及びプラスチックフィルム２が積層されてなる接着シート。
【請求項４】
請求項1または２に記載の接着剤から形成される硬化接着剤層（II）を介して、ベースフィルムと銅箔とが貼り合わされてなるフレキシブル銅張板。
【請求項５】
フレキシブルプリント配線板の導電性回路面に、請求項１または２に記載の接着剤から形成される硬化性接着剤層（Ｉ）を硬化してなる硬化接着剤層（II）及びプラスチックフィルム１が積層されてなる、被覆されたフレキシブルプリント配線板。
【請求項６】
請求項３に記載の接着シートからプラスチックフィルム２を剥がし、露出した硬化性接着剤層（Ｉ）を、フレキシブルプリント配線板の導電性回路面に貼り合わせ、加熱し、前記硬化性接着剤層（Ｉ）を硬化することを特徴とする、前記フレキシブルプリント配線板の導電性回路面を、硬化接着剤層（II）を介してプラスチックフィルム１で被覆する方法。
【発明の詳細な説明】
【技術分野】
【０００１】
本発明はポリアミド接着剤に関し、特にフレキシブルプリント配線板（以下「ＦＰＣ」と称す）用接着剤として好ましく用いることができる、硬化性と接着強度及びハンダ耐熱性に優れたポリアミド接着剤に関する。
【背景技術】
【０００２】
近年、携帯電話や、デジタルカメラ、モバイル型携帯パーソナルコンピューター、携帯型音楽プレーヤー等、電気・電子機器は小型、高性能化が進んでいる。それに伴い機器内部のＦＰＣは、より高集積化、多層化されている。
フレキシブル銅張板は、可とう性のある絶縁ベースフィルムの片面または両面に接着剤層を介して銅箔を貼り合わせた構造であり、絶縁ベースフィルムの基材としては、高耐熱性・高信頼性であるポリイミドフィルムが使用されることが多い。更に、このフレキシブル銅張板は、レジスト層形成、露光、現像、エッチング、レジスト層剥離などの工程を経て、銅箔に回路パターンを形成したＦＰＣとなる。
これらのＦＰＣには、回路の保護や絶縁性を目的として、フレキシブル銅張板のベースフィルムと銅箔とを貼り合わせるための接着剤、カバーレイ用接着剤や層間接着剤等の接着剤や、半導体封止剤などが広く用いられている。電気・電子機器の小型、高性能化に伴い、これら接着剤や封止剤には従来に比べ、高い性能が求められている。
例えば回路の狭小化に伴う高温・高湿下での高い接着性や、生産性向上を目的とした短時間硬化性が求められている。
さらには、従来のハンダ付け工程が、基板全体を高温に晒す、所謂ハンダリフロー方式に変わったり、環境問題から従来の鉛ハンダから鉛を使わない、所謂鉛フリーハンダが用いられる様になり、接着剤にもさらに高い耐熱性（ハンダ耐熱性）が求められるようになった。
【０００３】
従来より、金属とプラスチックフィルムや、金属同士、プラスチックフィルム同士、ガラス等の接着剤として、ポリアミド系接着剤が用いられている。
例えば、耐薬品性と耐熱接着性に優れ、高い接着強度を有するＴＡＢ用テープの接着剤として、特開平５−２９３９９号公報が開示され、また、液安定性が高く、短時間硬化可能な接着剤として特開平１１−１２４５５８号公報が開示されている。
【特許文献１】特開平５−２９３９９号公報
【特許文献２】特開平１１−１２４５５８号公報
【０００４】
しかしながら、特許文献１に示されている様なポリアミド系接着剤では高温・高湿度下での接着強度が不十分であり、また、高温・高湿度下に晒された後のハンダ耐熱性（以下、「加湿ハンダ耐熱性」と称す）が劣る。
特許文献２に示されている様なポリアミド系接着剤では、加熱反応時間が非常に長く、また反応温度と反応時間の制御が非常に狭い範囲に限られており、生産性に劣る。更には、出来上がった反応物は、加熱を停止した後も徐々に反応を続けるため、接着剤として塗工している最中にも増粘して粘度が高くなり過ぎるという欠点を有している。
【発明の開示】
【発明が解決しようとする課題】
【０００５】
本発明は上記の問題を解決するものであり、その目的は硬化性に優れ、高温・高湿度下での接着強度とハンダ耐熱性に優れた、ＦＰＣに好ましく用いることができる接着剤を提供するものである。
【課題を解決するための手段】
【０００６】
本発明者らは上記課題を解決すべく鋭意検討した結果、特定のアミン価を有するポリアミド樹脂とエポキシ化合物とからなる接着剤であって、該ポリアミド樹脂の成分として長鎖のアルキレン成分を導入することにより、硬化性に優れ、高温・高湿度下での接着強度とハンダ耐熱性に優れたＦＰＣ用接着剤を得られることを見出して、本発明を完成させるに至った。
【０００７】
即ち、第１の発明は、アミン価が５〜５０（ｍｇＫＯＨ／ｇ）のポリアミド樹脂とエポキシ化合物とを含有する接着剤であって、前記ポリアミド樹脂が、その構成成分として、
アミノ基間のアルキレン鎖の炭素数が１０〜１２の長鎖アルキレンジアミン（ａ）、
アミノ基とカルボキシル基との間のアルキレン鎖の炭素数が９〜１１のアミノカルボン  酸（ｂ）
もしくは該アミノカルボン酸の分子内環状アミド化合物（ｃ）、
及び、カルボキシル基間のアルキレン鎖の炭素数が８〜１０の長鎖アルキレンジカルボ  ン酸（ｄ）
からなる群より選ばれる少なくとも１種の長鎖アルキレン成分を含んでなることを特徴とする接着剤であり、
第２の発明は、ポリアミド樹脂とエポキシ化合物との割合が、ポリアミド樹脂／エポキシ化合物＝６０〜９７／４０〜３（重量比）であることを特徴とする第１の発明の接着剤である。
【０００８】
第３の発明は、プラスチックフィルム１、第１または第２の発明の接着剤から形成される硬化性接着剤層（Ｉ）及びプラスチックフィルム２が積層されてなる接着シートである。
【０００９】
第４の発明は、第１または第２の発明の接着剤から形成される硬化接着剤層（II）を介して、ベースフィルムと銅箔とが貼り合わされてなるフレキシブル銅張板である。
【００１０】
第５の発明は、フレキシブルプリント配線板の導電性回路面に、第１または第２の発明の接着剤から形成される硬化性接着剤層（Ｉ）を硬化してなる硬化接着剤層（II）及びプラスチックフィルム１が積層されてなる、被覆されたフレキシブルプリント配線板である。
【００１１】
第６の発明は、第３の発明の接着シートからプラスチックフィルム２を剥がし、露出した硬化性接着剤層（Ｉ）を、フレキシブルプリント配線板の導電性回路面に貼り合わせ、加熱し、前記硬化性接着剤層（Ｉ）を硬化することを特徴とする、前記フレキシブルプリント配線板の導電性回路面を、硬化接着剤層（II）を介してプラスチックフィルム１で被覆する方法である。
【発明の効果】
【００１２】
本発明の接着剤は、ポリアミド樹脂とエポキシ化合物とを含有する接着剤であって、ポリアミド樹脂のアミノ基とエポキシ化合物のエポキシ基とが反応することにより、強固な接着強度とハンダ耐熱性を得ることが出来る。アミノ基とエポキシ基との反応性はポリアミド樹脂のアミン価に影響され、ポリアミド樹脂のアミン価が５〜５０（mgＫＯＨ／g）の範囲にあるときに最良の硬化性が得られる。
また、該ポリアミド樹脂が、その構成成分として前記長鎖アルキレン成分を含有することにより、該ポリアミド樹脂に適度な弾性を付与して、高温・高湿度下での強固な接着強度とハンダ耐熱性を与える。
【発明を実施するための最良の形態】
【００１３】
本発明のポリアミド樹脂は
（１）：ジアミン／ジカルボン酸の脱水縮合反応
（２）：アミノカルボン酸の自己縮合
（３）：アミノカルボン酸の分子内環状化合物の開環重合
（４）：（１）＋（２）
（５）：（１）＋（３）
（６）：（１）＋（２）＋（３）
（７）：（２）＋（３）
の７通りの形態により任意に合成することが出来る。（１）の形態におけるジアミン成分としては、エチレンジアミン、ヘキサメチレンジアミン、トリメチルヘキサメチレンジアミン、ヘプタメチレンジアミン、イソホロンジアミン、オルトフェニレンジアミン、メタフェニレンジアミン、パラフェニレンジアミン、オルトキシリレンジアミン、メタキシリレンジアミン、パラキシリレンジアミン、パラジアミノメチルシクロヘキサン、ピペラジン、４，４’−ジアミノジフェニルエーテル、１，１０−デカメチレンジアミン、１，１２−ドデカメチレンジアミン等が挙げられる。
ジカルボン酸成分としては、アジピン酸、アゼライン酸、セバシン酸、ウンデカン二酸、ドデカン二酸、ダイマー酸、フタル酸、イソフタル酸、テレフタル酸、５−スルホイソフタル酸ナトリウム等が挙げられる。
また、ジカルボン酸化合物とアルキルアルコールとのエステル化物等もジカルボン酸成分として用いられる。
【００１４】
（２）の形態におけるアミノカルボン酸としては、ω−アミノヘプタン酸、９−アミノノナン酸、１１−アミノウンデカン酸、１２−アミノドデカン酸等が挙げられる。
【００１５】
（３）の形態におけるアミノカルボン酸の分子内環状化合物としては、β−ラクタム、α−ピロリドン、α−ピペリドン、ε−カプロラクタム、ω−カプリロラクタム、カプリンラクタム、ラウリンラクタム等が挙げられる。
【００１６】
これらジアミン、ジカルボン酸、アミノカルボン酸、アミノカルボン酸の分子内環状化合物は目的に応じて適宜組み合わせて用いることが出来るが、（１）の形態におけるジアミン成分とジカルボン酸成分とは、後述する理由により当量もしくはジアミン成分過剰で用いることが好ましい。本発明の接着剤は有機溶剤に溶解した溶液として用いる場合が多いので、有機溶剤に溶解するような組み合わせで用いることが好ましい。一般的にジアミン成分とジカルボン酸成分とを夫々一種類の組み合わせで用いたり、あるいはアミノカルボン酸を一種類、もしくはアミノカルボン酸の分子内環状化合物を一種類用いて重合して得られる、所謂ホモポリマーの場合には有機溶剤に対する溶解性が乏しい。好ましくはジアミン成分もしくはジカルボン酸成分のいずれかを２種類以上の組み合わせとするか、あるいはジアミン成分とジカルボン酸成分のいずれも２種類以上の組み合わせとしたり、アミノカルボン酸を二種類以上の組み合わせとしたり、アミノカルボン酸の分子内環状化合物を二種類以上の組み合わせとしたり、または前記（４）（５）（６）（７）の様な二種類以上の重合形態の組み合わせにした方が上記有機溶剤に対する溶解性が良好となる。
【００１７】
また、ポリアミド樹脂中の−ＮＨＣＯ−結合のＮＨの水素を置換して、Ｎ−メチロール基やＮ−アルコキシメチル基、メルカプタン基等を導入したものは、可溶性ポリアミド樹脂として、有機溶剤に対する溶解性の良好な樹脂が得られる。
【００１８】
前記（１）〜（７）の形態の何れの場合も、無溶剤下で、一括仕込みで脱水縮合反応、脱アルコール反応、開環重合により合成することが出来る。モノマーと一緒に予め水を仕込んでおき、この水を留去しながら脱水反応を行うと反応を制御しやすい。この反応は常圧下、減圧下の何れで行ってもよい。分子量の調整は、ジアミン成分とジカルボン酸成分との仕込み当量比と、酸価、アミン価の制御により行う。前記（１）（４）（５）（６）の形態においては、ジアミン成分とジカルボン酸成分とを等モルで仕込んだ場合には比較的高分子量の樹脂が得られ、ジアミン成分もしくはジカルボン酸成分の何れかを過剰になるように仕込んだ場合には比較的低分子量の樹脂が得られる。常圧下で得られた樹脂を更に減圧下で反応を続けると、高分子量の樹脂が得られる。
【００１９】
本発明のポリアミド樹脂のアミン価は５〜５０（ｍｇＫＯＨ／ｇ）の範囲にあることが重要である。アミン価が５未満では、エポキシ化合物との反応性が劣り、接着剤を硬化する際に、接着剤層が貼り合わせ面の端部からはみ出したり、発泡して外観不良を生じたりする。また硬化が不十分となり、接着強度の低下やハンダ耐熱性の低下を生じる傾向にある。
アミン価が５０を越えるとポリアミド樹脂の分子量が小さくなり、接着強度やハンダ耐熱性が低下する傾向にある。
また、より好ましいアミン価の範囲は、５〜３０（ｍｇＫＯＨ／ｇ）である。
【００２０】
アミン価の調整は上記（１）の形態の場合には、ジアミンとジカルボン酸との仕込み比を当量よりジアミン成分を過剰に仕込むことにより５〜５０（ｍｇＫＯＨ／ｇ）の範囲にすることが出来る。上記（２）と（３）の形態の場合には、重合度の調整により所定のアミン価に調整することが出来る。
【００２１】
本発明に用いる長鎖アルキレン成分について説明する。
アミノ基間のアルキレン鎖の炭素数が１０〜１２の長鎖アルキレンジアミン（ａ）とは、下記式［１］のｎが１０〜１２のジアミンである。
Ｈ2Ｎ−（ＣＨ2）n−ＮＨ2  ［１］
ｎ＝１０のものは１，１０−デカンジアミンもしくは１，１０−デカメチレンジアミン、
ｎ＝１１のものは１，１１−ウンデカンジアミンもしくは１，１１−ウンデカメチレンジアミン、
ｎ＝１２のものは１，１２−ドデカンジアミンもしくは１，１２−ドデカメチレンジアミンと称されるものである。
【００２２】
アミノ基とカルボキシル基との間のアルキレン鎖の炭素数が９〜１１のアミノカルボン酸（ｂ）とは、下記式［２］のｎが９〜１１のアミノカルボン酸である。
Ｈ2Ｎ−（ＣＨ2）n−ＣＯＯＨ    ［２］
これらの内、
ｎ＝１０のものは１１−アミノウンデカン酸もしくはω−アミノウンデカン酸、
ｎ＝１１のものは１２−アミノドデカン酸と称されるものである。
【００２３】
上記アミノカルボン酸の分子内環状アミド化合物（ｃ）とは、下記式［３］のｎが９〜１１のラクタムと称されるものである。
【００２４】
【化１】
2007321083.tif 000002
【００２５】
これらの内、
ｎ＝９のものはカプリンラクタム、
ｎ＝１１のものはラウリンラクタムもしくはω−ラウリンラクタムと称されるものである。
【００２６】
カルボキシル基間のアルキレン鎖の炭素数が８〜１０の長鎖アルキレンジカルボン酸（ｄ）とは、下記式［４］のｎが８〜１０のジカルボン酸である。
ＨＯＯＣ−（ＣＨ2）n−ＣＯＯＨ    ［４］
ｎ＝８のものはセバシン酸、
ｎ＝９のものは１，１１−ウンデカン二酸、
ｎ＝１０のものは１，１２−ドデカン二酸と称されるものである。
【００２７】
これらの（ａ）〜（ｄ）に分類される長鎖アルキレン成分は前記した７通りの形態に従って一種類を用いても良いし、複数を組み合わせても良い。また、（ａ）〜（ｄ）に分類される長鎖アルキレン成分はそれぞれ複数の種類を用いてもよい。
本発明に用いられるポリアミド樹脂を得る際に、これらの長鎖アルキレン成分を用いる量は特に制限は無いが、前記したように有機溶剤に対する溶解性を阻害しない範囲で用いることが好ましい。一般的にこれらの長鎖アルキレン成分の量が過量となると、得られたポリアミド樹脂が有機溶剤に溶解し難くなる傾向にある。
用いる量が過少であると、ポリアミド樹脂に適度な弾性を付与することが出来ず、高温・高湿度下での強固な接着強度とハンダ耐熱性を与えることが困難になる。
【００２８】
本発明に用いられるポリアミド樹脂は公知の有機溶剤に溶解した状態で使用しても良いし、溶融押し出しで使用してもよい。必要に応じて使用する有機溶剤としては、メタノールやエタノール、プロパノール、イソプロパノール等の低級アルコールが溶解性の点で好ましく、また、トルエンやキシレン等の芳香族炭化水素系溶剤を、溶解性が低下しない範囲で併用しても良い。
これら有機溶剤の沸点以下の温度で本発明に用いられるポリアミド樹脂を加熱溶解したものは、常温に戻ると流動性の無くなった、所謂ゲル状になる場合があるが、再度加熱すれば流動性は元に戻り、問題なく使用できる。溶融押し出しで使用する場合には、ポリアミド樹脂の融点以上の温度に加熱して使用できる。
【００２９】
次に、本発明に用いられるエポキシ化合物について説明する。
ポリアミド樹脂とともに本発明の接着剤を構成するエポキシ化合物は、該ポリアミド樹脂を硬化させる硬化剤の役割を担う。
エポキシ化合物の例としては、ビスフェノールＡのジグリシジルエーテル、及びそのオリゴマー、オルトフタル酸ジグリシジルエステル、イソフタル酸ジグリシジルエステル、テレフタル酸ジグリシジルエステル、ｐ−ヒドロキシ安息香酸ジグリシジルエステル、テトラヒドロフタル酸ジグリシジルエステル、ヘキサヒドロフタル酸ジグリシジルエステル、コハク酸ジグリシジルエステル、アジピン酸ジグリシジルエステル、セバシン酸ジグリシジルエステル、エチレングリコールジグリシジルエーテル、プロピレングリコールジグリシジルエーテル、１，４−ブタンジオールジグリシジルエーテル、１，６−ヘキサンジオールジグリシジルエーテル、及びアルキレングリコールジグリシジルエーテル類、トリメリット酸トリグリシジルエステル、トリグリシジルイソシアヌレート、１，４−グリシジルオキシベンゼン、ジグリシジルプロピレン尿素、グリセロールトリグリシジルエーテル、トリメチロールエタングリシジルエーテル、トリメチロールプロパントリグリシジルエーテル、ペンタエリスリトールテトラグリシジルエーテル、グリセロールアルキレンオキサイド付加物のトリグリシジルエーテル、テトラフェニルグリシジルエーテルエタン、トリフェニルグリシジルエーテルエタン等が挙げられる。
また、フェノールノボラックエポキシ樹脂やクレゾールノボラックエポキシ樹脂等も多官能エポキシ樹脂として好適に用いられる。これらは、それぞれ単独、または併用して用いることが出来る。
【００３０】
本発明の接着剤は、ポリアミド樹脂に対してエポキシ化合物を、ポリアミド樹脂／エポキシ化合物＝６０〜９７／４０〜３（重量比）の範囲内で含有することが好ましい。さらに好ましくは、ポリアミド樹脂に対してエポキシ化合物を、ポリアミド樹脂／エポキシ化合物＝７０〜９５／３０〜５（重量比）の範囲内で含有することが、良好な性能を発揮する。エポキシ化合物の含有割合が３未満ではポリアミド樹脂の硬化が不十分となり、強固な接着強度が得られにくくなる。一方、エポキシ化合物の含有割合が４０を超えると、接着剤中に占めるポリアミド樹脂の割合が少なくなり、高温・高湿度下での強固な接着強度とハンダ耐熱性が低下する傾向にある。
【００３１】
本発明の接着剤は、ポリアミド樹脂とエポキシ化合物との硬化反応におけるエポキシ基の開環触媒として、広く知られる硬化触媒を用いることが出来る。このような硬化触媒としては、三級アミン（塩）類、イミダゾール類、ルイス酸（塩）類等が挙げられる。
三級アミン（塩）類の例としては、トリエチルアミン、Ｎ，Ｎ’−ジメチルベンジルアミン、アミノエチルピペラジン、２，４，６−トリス（ジメチルアミノメチル）フェノール、テトラメチルグアニジン、２−メチルアミノメチルフェノール等やそれらの塩類が挙げられる。
イミダゾール類の例としては、２−メチルイミダゾール、２−エチル−４−メチルイミダゾール、１−ベンジル−２−メチルイミダゾール、２−フェニルイミダゾール、１−シアノエチル−２−メチルイミダゾール、１−シアノエチル−２−フェニルイミダゾリウムトリメリテート、２，４−ジアミノ−６−〔２’−メチルイミダゾリル−（１’）〕−エチル−ｓ−トリアジン等が挙げられる。
三フッ化ホウ素などのルイス酸をアミン塩としたものや、オニウム塩等は常温では安定であるが、加熱により急激に反応し、潜在性硬化剤として用いられる。
これらの硬化触媒は、本発明の接着剤１００重量部に対して０．１〜１０重量部の割合で用いられる。
【００３２】
本発明の接着剤は、前記エポキシ化合物以外の硬化剤をエポキシ化合物と共に含有していても良い。これらエポキシ化合物以外の硬化剤としては、イソシアネート化合物やレゾール型フェノール樹脂等が挙げられる。
【００３３】
本発明の接着剤はポリアミド樹脂とエポキシ化合物とから構成されるものであるが、必要に応じて難燃剤やフィラーを添加することが出来る。難燃剤としては、窒素系難燃剤、リン系難燃剤、無機物系難燃剤等が挙げられ、フィラーとしては、熱膨張収縮の抑制や疎水化を目的として、シリカ、アルミナ、珪藻土、酸化チタン、酸化亜鉛、酸化マグネシウム等が挙げられる。
【００３４】
本発明のポリアミド樹脂とエポキシ化合物とを含有する接着剤は、前記有機溶剤に溶解したものを使用しても良いし、溶融押し出しで使用してもよい。
フレキシブル銅張板を製造するための、ベースフィルムと銅箔との貼り合わせに利用する場合の使用方法としては、例えば以下の方法を挙げることができる。
すなわち、
（１−１）：接着剤の有機溶剤溶液をベースフィルムに塗布し、乾燥させて硬化性接着剤層（I）を設け、その上に銅箔を貼り合わせて加熱し、前記硬化性接着剤層（I）を硬化させて硬化接着剤層（II）とする方法、
（１−２）：接着剤の有機溶剤溶液を銅箔に塗布し、乾燥させて硬化性接着剤層（I）を設け、その上にベースフィルムを貼り合わせて加熱し、前記硬化性接着剤層（I）を硬化させて硬化接着剤層（II）とする方法、
（１−３）：接着剤の有機溶剤溶液を剥離性フィルムに塗布し、乾燥させて硬化性接着剤層（I）を得る。次いで、該硬化性接着剤層（I）とベースフィルムとを貼り合わせ、前記剥離性フィルムを剥離し、露出した硬化性接着剤層（I）と銅箔とを貼り合わせた後に加熱し、前記硬化性接着剤層（I）硬化させて硬化接着剤層（II）とする方法、
（１−４）：接着剤の有機溶剤溶液を剥離性フィルムに塗布し、乾燥させて硬化性接着剤層（I）を得る。次いで、該硬化性接着剤層（I）と銅箔とを貼り合わせ、前記剥離性フィルムを剥離し、露出した硬化性接着剤層（I）とベースフィルムとを貼り合わせた後に加熱し、前記硬化性接着剤層（I）硬化させて硬化接着剤層（II）とする方法、
（１−５）：接着剤を溶融押出ししてベースフィルムに塗布し、硬化性接着剤層（I）を設け、その上に銅箔を貼り合わせて加熱し、前記硬化性接着剤層（I）を硬化させて硬化接着剤層（II）とする方法、
（１−６）：接着剤を溶融押出しして銅箔に塗布し、硬化性接着剤層（I）を設け、その上にベースフィルムを貼り合わせて加熱し、前記硬化性接着剤層（I）を硬化させて硬化接着剤層（II）とする方法。
【００３５】
前記ベースフィルムとしては、ポリイミドフィルムやＰＥＴ（ポリエチレンテレフタレート）フィルム等を用いることができる。
接着剤の有機溶剤溶液を塗布する方法としては、コンマコートや、ナイフコート、ダイコート、リップコート、刷毛塗りや、浸漬塗布、ロールコーター塗装、スプレー塗装、カーテン塗装等の従来公知の方法によることができる。
また、硬化性接着剤層（I）は、半硬化（いわゆる、「Ｂステージ」）状態とされていても良い。
【００３６】
ＦＰＣの導電性回路面の被覆に用いる場合の使用方法としては、例えば以下の方法を挙げることができる。
すなわち、
（２−１）：接着剤の有機溶剤溶液をプラスチックフィルム１に塗布し、乾燥させて硬化性接着剤層（I）を設け、その上にプラスチックフィルム２を積層して接着シートを得る。
次いで、前記接着シートからプラスチックフィルム２を剥離して、露出した硬化性接着剤層（I）をＦＰＣの導電性回路面に貼り合わせ、加熱して前記硬化性接着剤層（I）を硬化させて硬化接着剤層（II）とする方法、
（２−２）：接着剤の有機溶剤溶液を剥離性フィルムに塗布し、乾燥させて硬化性接着剤層（I）を得る。次いで、該硬化性接着剤層（I）とＦＰＣの導電性回路面とを貼り合わせてから、前記剥離性フィルムを剥離し、露出した硬化性接着剤層（I）とプラスチックフィルム１とを貼り合わせ、加熱して前記硬化性接着剤層（I）を硬化させて硬化接着剤層（II）とする方法、
（２−３）： 接着剤を溶融押出ししてプラスチックフィルム１に塗布し、硬化性接着剤層（I）を設け、その上にプラスチックフィルム２を積層して接着シートを得る。
次いで、前記接着シートからプラスチックフィルム２を剥離して、露出した硬化性接着剤層（I）をＦＰＣの導電性回路面に貼り合わせ、加熱して前記硬化性接着剤層（I）を硬化させて硬化接着剤層（II）とする方法。
【００３７】
ここに、前記プラスチックフィルム２は、硬化性接着剤層（I）から剥離されることが必要であるため、その表面が剥離処理された剥離性フィルムであることが好ましい。
また、前記プラスチックフィルム１としては、絶縁性や可とう性、耐熱性を有するプラスチックフィルムが好ましく、ポリイミドフィルムやＰＥＴ（ポリエチレンテレフタレート）フィルム、ポリフェニレンスルフィドフィルム、ポリカーボネートフィルム等を用いることができる。
剥離性フィルムとしては、ポリエステル、ポリオレフィン等のプラスチックフィルムや、グラシン紙、ポリエチレンラミネート上質紙等に、シリコーン化合物あるいはフッ素化合物を含む剥離剤をコーティングすることにより剥離処理されたものを用いることが出来る。
【００３８】
接着剤の有機溶剤溶液をプラスチックフィルム１に塗布する方法としては、フレキシブル銅張板の製造の項で述べた方法と同様の方法を用いることができる。
また同様に、硬化性接着剤層（I）は、半硬化状態とされていても良い。
【００３９】
本発明の接着剤の硬化方法は、従来公知の各種方法を用いることが出来る。例えば、硬化性接着剤層（I）を半硬化状態（Ｂステージ）にするためには、８０℃〜１５０℃程度の温度で１〜２分間乾燥させる方法、また、硬化性接着剤層（I）を硬化させて硬化接着剤層（II）とする方法としては、４０〜６０℃の温度で３日〜５日程度の所謂エージングや、１００℃〜１５０℃の温度で１時間〜３時間程度の硬化、１８０℃〜２００℃の温度で５分〜１０分程度の硬化、２００℃以上の温度で数秒〜１分間程度の硬化方法等が用いられる。加熱の方法としては、恒温室でのエージングや、熱風乾燥炉、遠赤外線乾燥炉、高周波誘導加熱炉等の加熱方法が用いられる。また、加熱プレス機による加圧下での加熱等の方法も用いられることもある。
【実施例】
【００４０】
以下、実施例を挙げて本発明を具体的に説明する。例中、単に部とあるものは、重量部を示す。
【００４１】
（合成例１）  ポリアミド樹脂（Ａ−１）の合成
撹拌機、温度計、窒素ガス導入管、還流脱水装置及び蒸留管を備えたフラスコに、イオン交換水１８０部、アジピン酸６８．４２部、アゼライン酸８７．９８部、ヘキサメチレンジアミン５７．１１部、１，１０−デカンジアミン８６．４９部を仕込んだ。発熱の温度が一定になるまで撹拌し、温度が安定したら１１０℃まで昇温した。水の留出を確認してから３０分後に温度を１２０℃に昇温し、その後、３０分毎に１０℃づつ昇温しながら脱水反応を続けた。温度が２２０℃になったら、そのままの温度で３時間反応を続け、目標アミン価になったことを確認してポリアミド樹脂（Ａ−１）を得た。その特性値を表−１に示す。
【００４２】
（合成例２〜１０）
表−１の仕込み重量に従って各成分を仕込み、合成例１と同様の方法で反応してポリアミド樹脂（Ａ−２〜Ａ−１０）を得た。その特性値を表−１に示す。
【００４３】
（比較合成例１〜６）
表−２の仕込み重量に従って各成分を仕込み、合成例１と同様の方法で反応してポリアミド樹脂（Ａ−１１〜Ａ−１６）を得た。その特性値を表−２に示す。
【００４４】
《アミン価の測定》
ポリアミド樹脂１ｇをオルソジクロロベンゼン５０ｍｌとメタノール７０ｍｌとの混合溶剤に溶解し、自動滴定装置にて０．１ｍｏｌ／Ｌの塩酸水溶液で滴定して、樹脂１ｇ当りの塩酸と当量のＫＯＨのｍｇ数を求めた。
【００４５】
《酸価の測定》
ポリアミド樹脂１ｇをエタノール／トルエン＝７０／３０（重量比）の混合溶剤３０ｍｌに溶解し、０．１ｍｏｌ／ＬのＫＯＨエタノール溶液で滴定して、樹脂１ｇ当りのＫＯＨのｍｇ数を求めた。
【００４６】
（実施例１）
合成例１で得られたポリアミド樹脂（Ａ−１）を、エタノール／トルエン＝７０／３０（重量比）の混合溶剤で固形分３０％になる様に溶解した。この溶液を樹脂分換算で（以下樹脂分換算で示す）９０部、ビスフェノールＡ型エポキシ樹脂「エピコート８２８」を１０部取り、エタノール／トルエン＝７０／３０（重量比）の混合溶剤で固形分濃度が２５％となる様に混合溶解して接着剤溶液を得た。次いで、以下に示す方法により接着剤積層物を作製し、以下に示す方法により各種試験を行った。その結果を表−３に示す。
【００４７】
（実施例２〜１０）
実施例１と同様の方法で、ポリアミド樹脂（Ａ−２）〜（Ａ−１０）をそれぞれ溶解し、実施例１と同様の方法で、表−３の組成に従って接着剤溶液を得た。次いで、実施例１と同様の方法により接着剤積層物を作製し、実施例１と同様の方法により各種試験を行った。その結果を表−３に示す。
【００４８】
（比較例１〜６）
実施例１と同様の方法で、ポリアミド樹脂（Ａ−１１）〜（Ａ−１６）を溶解し、実施例１と同様の方法で、表−４の組成に従って接着剤溶液を得た。次いで、実施例１と同様の方法により接着剤積層物を作製し、実施例１と同様の方法により各種試験を行った。その結果を表−４に示す。
【００４９】
（比較例７）
市販のポリアミド樹脂「トーマイド＃１３５０」（富士化成工業社製、アミン価２．３、ダイマー酸とエチレンジアミン、ピペラジンからなるポリアミド樹脂）を、イソプロピルアルコール／トルエン＝７０／３０（重量比）の混合溶剤で固形分３０％になる様に溶解した。この溶液を樹脂分換算で（以下樹脂分換算で示す）９０部、ビスフェノールＡ型エポキシ樹脂「エピコート８２８」を１０部取り、イソプロピルアルコール／トルエン＝７０／３０（重量比）の混合溶剤で固形分濃度が２５％となる様に混合溶解して接着剤溶液を得た。次いで、実施例１と同様の方法により接着剤積層物を作製し、実施例１と同様の方法により各種試験を行った。その結果を表−４に示す。
【００５０】
（比較例８）
市販のポリアミド樹脂「アミランＣＭ−４０００」（東レ社製、アミン価２．４、ヘキサメチレンジアミンとアジピン酸、セバシン酸、ε−カプロラクタムからなるポリアミド樹脂）を、エタノール／トルエン＝７０／３０（重量比）の混合溶剤で固形分３０％になる様に溶解した。この溶液を樹脂分換算で（以下樹脂分換算で示す）９０部、ビスフェノールＡ型エポキシ樹脂「エピコート８２８」を１０部取り、エタノール／トルエン＝７０／３０（重量比）の混合溶剤で固形分濃度が２５％となる様に混合溶解して接着剤溶液を得た。次いで、実施例１と同様の方法により接着剤積層物を作製し、実施例１と同様の方法により各種試験を行った。その結果を表−４に示す。
【００５１】
（接着剤積層物の作製）
１．フレキシブル銅張板の作製
実施例１〜１０、比較例１〜８で得られた接着剤溶液を乾燥膜厚が１０μｍとなる様に、大きさが６５ｍｍ×６５ｍｍ、厚さ２５μｍのポリイミドフィルム（東レ社製、「カプトン１００Ｈ」）に塗布し、８０℃で２分乾燥させ、硬化性接着剤層を形成した。次に、該硬化性接着剤層と厚さ３５μｍの電解銅箔のマット面とを貼り合せ、８０℃、１ｋｇｆ／ｃｍ2、１５０ｍｍ／ｍｉｎの条件でラミネートした。更に、このポリイミドフィルム／硬化性接着剤層／銅箔積層物を加熱プレス機にて、１５０℃、１０ＭＰａの条件下で２分間熱圧着した後、１５０℃のオーブンで３時間熱処理して硬化性接着剤層を硬化させてフレキシブル銅張板を作製した。
【００５２】
２．カバーフィルム付き２層ＣＣＬの作製
実施例１〜１０、比較例１〜８で得られた接着剤組成物を乾燥膜厚が３０μｍとなる様に、大きさが６５ｍｍ×６５ｍｍである保護フィルム（シリコーン塗布により剥離処理されたＰＥＴフィルム）に塗布し、８０℃で２分間乾燥させて硬化性接着剤層を形成した。次に、該硬化性接着剤層と厚さ２５μｍの、カバーフィルムとしてのポリイミドフィルム（東レ社製、「カプトン１００Ｈ」）とを貼り合せ、８０℃、１ｋｇｆ／ｃｍ2、１５０ｍｍ／ｍｉｎの条件でラミネートし、接着剤層付きカバーフィルムを作製した。次いで、この接着剤層付きカバーフィルムの保護フィルムを剥がして露出した接着剤層の面と、２層ＣＣＬ（ポリイミドフィルムと電解銅箔との積層物）の電解銅箔の面とを貼り合せ、８０℃、１ｋｇｆ／ｃｍ2、１５０ｍｍ／ｍｉｎの条件でラミネートしてポリイミドフィルム／硬化性接着剤層／２層ＣＣＬ積層物を得た。更に、この積層物を加熱プレス機にて、１５０℃、１０ＭＰａの条件下で２分間熱圧着した後、１５０℃のオーブンで３時間熱処理して硬化性接着剤層を硬化させてカバーフィルム付き２層ＣＣＬを作製した。
【００５３】
（試験方法）
１．はみ出し性の評価
前記方法で作製したフレキシブル銅張板、及びカバーフィルム付き２層ＣＣＬの貼り  合せ端部からはみ出した接着剤層の長さ、すなわちフレキシブル銅張板もしくはカバー  フィルム付き２層ＣＣＬの縁から、はみ出した接着剤の縁までの長さを測定し、その長  さ（ｍｍ）を表示した。はみ出しのないものがはみ出し性が良好で、長さが長いもの程、はみ出し性が劣る。
２．外観
前記方法で作製したフレキシブル銅張板、及びカバーフィルム付き２層ＣＣＬの接着剤層の発泡状態を、それぞれ、ポリイミドフィルムの面から目視で評価した。
◎：接着剤層が平滑で発泡が全くない
〇：接着剤層に直径５ｍｍ以下の発泡が４個以下発生
△：接着剤層に直径１０ｍｍ以上の発泡が５個〜１０個発生
×：接着剤層の全面に発泡が発生
【００５４】
３．接着強度試験
前記方法で作製したフレキシブル銅張板、及びカバーフィルム付き２層ＣＣＬを１０ｍｍの幅にカットして、フレキシブル銅張板の場合はポリイミドフィルムと銅箔との間において、また、カバーフィルム付き２層ＣＣＬの場合はカバーフィルムと２層ＣＣＬとの間において、それぞれ引っ張り速度５０ｍｍ／ｍｉｎで１８０度剥離試験を行った。
【００５５】
４．ハンダ耐熱試験（常態）
前記方法で作製したフレキシブル銅張板、及びカバーフィルム付き２層ＣＣＬをそれぞれ１０ｍｍの幅にカットしたものを、フレキシブル銅張板の場合はポリイミドフィルムの面を、カバーフィルム付き２層ＣＣＬの場合はカバーフィルムの面を、２６０℃で溶融した鉛フリーハンダ浴に１分間平らに乗せた後、取り出して接着剤層の発泡状態を観察した。
◎：試験前の状態と全く変化なし
〇：試験片に５個以下の膨れが発生するが、実用上問題なし
△：試験片の面積の１／２に膨れが発生
×：試験片全面に膨れが発生
【００５６】
５．ハンダ耐熱試験（加湿後）
前記方法で作製したフレキシブル銅張板、及びカバーフィルム付き２層ＣＣＬをそれぞれ１０ｍｍの幅にカットしたものを、６０℃、９０％ＲＨ加湿下にて２４時間放置した後、前記常態の項と同様の操作をおこない、接着剤層の発泡状態を観察した。
◎：試験前の状態と全く変化なし
〇：試験片に５個以下の膨れが発生、実用上問題なし
△：試験片の面積の１／２に膨れが発生
×：試験片全面に膨れが発生
【００５７】
【表１】
2007321083.tif 000003
【００５８】
【表２】
2007321083.tif 000004
【００５９】
【表３】
2007321083.tif 000005
【００６０】
【表４】
2007321083.tif 000006